(57)【特許請求の範囲】
【請求項１】
分析試料の前処理に用いる融解用ニッケルるつぼであって、ガス成分を除く純度が４Ｎ以上であり、かつガス成分である炭素が１００質量ｐｐｍ以下であることを特徴とする前記ニッケルるつぼ。
【請求項２】
炭素が５０質量ｐｐｍ以下である請求項１記載のニッケルるつぼ。
【請求項３】
炭素が１０質量ｐｐｍ以下である請求項１記載のニッケルるつぼ。
【請求項４】
るつぼ材料のニッケルの平均結晶粒径が０．１ｍｍ以上である請求項１〜３のいずれかに記載のニッケルるつぼ。
【請求項５】
るつぼ材料のニッケルの平均結晶粒径が１ｍｍ以上である請求項１〜３のいずれかに記載のニッケルるつぼ。
【請求項６】
るつぼ材料のニッケルの平均結晶粒径が１０ｍｍ以上である請求項１〜３のいずれかに記載のニッケルるつぼ。
【発明の詳細な説明】
【技術分野】
【０００１】
本発明は、るつぼからの不純物の混入を抑制すると共に、るつぼの使用回数を増加させることができる分析試料の融解用ニッケルるつぼに関する。
【背景技術】
【０００２】
最近、より高純度の材料を、迅速にかつ正確に測定することが要求されている。特に近年、難分解性の試料が増えてきているため、より酸化力の強い融解剤が求められている。
難分解性の試料は、一般にフラックスで試料を融解して作製する。フラックスによる融解は、通常炭酸塩（アルカリ）融解、水酸化アルカリ融解、過酸化ナトリウム融解、硫酸水素ナトリウム融解などの融解法などが使用される。しかし、酸化力の強い融解剤を使用すると、るつぼ自体が磨耗し易くなり、その結果、るつぼ中の不純物が溶出するという問題が生じていた。
すなわち、上記のような要求が増えるにしたがって、使用する器具からの汚染の影響により測定値に違いが出るという問題があり、信頼性確認のために再分析を行うということがしばしば行われている。
【０００３】
上記のように、従来の試料融解用のニッケルるつぼは、純度９９ｗｔ％（２Ｎ）レベルであるため、るつぼからの不純物混入により定量下限値が高くなり、最近の高純度試料の分析には適用できないと言う問題を生じている。しかしながら、従来は特にるつぼの純度に注意を払われておらず、測定の回数を増やしたり、前処理の工夫をする程度に終わっているのが現状であった。
このような高純度材料に対応する分析手段の特許文献は少ないが、それらの中で参考となる資料を紹介すると、例えば試料を定性、定量分析するための試料の調整方法に関するもので、試料を金属箔に載せて金属箔とともに加熱分解し、さらに溶液化するという技術がある（特許文献１参照）が、これは極めて特殊な手法であり、汎用性のあるものではない。
【０００４】
また、アルカリ融剤を用いて鉱石の化学分析を行うるつぼが、ＰｔにＰｄを５〜９０ｗｔ％添加したＰｔ合金又はＰｄ合金からなる化学分析用るつぼ（特許文献２参照）が開示されている。しかし、これはいずれも高価なるつぼ材料を使用することが前提となっており、試料元素によっては合金生成が起こることから実用的でないという問題がある。
さらに、ニッケルるつぼ中で、ロジウム−ルテニウム合金めっき皮膜を過酸化ナトリウム又は過酸化カリウムで加熱融解し、皮膜中のロジウム量を分析する方法が開示されている（特許文献３参照）。しかし、この特許文献３では、るつぼの純度については、一切開示はない。したがって、従来レベルの純度（２Ｎレベル）のるつぼであることが強く推定される。そのため、不純物混入により定量下限値が高く、精度の高い分析は得られていない問題がある。
【非特許文献１】「ぶんせき」入門講座、１９７９年１０月発行、「溶解に用いられる試薬」頁６４８〜６５５
【特許文献１】特開平１０−３８７７３号公報
【特許文献２】特開平２−１７２５４０号公報
【特許文献３】特開昭５８−４８８５４号公報
【発明の開示】
【発明が解決しようとする課題】
【０００５】
高純度の材料を、迅速にかつ正確に測定することが要求されている最近の分析技術に鑑み、純度の高いるつぼを使用してるつぼからの不純物の混入を抑制すると共に、高価なるつぼ材料である高純度ニッケルの耐久性を高め、ニッケルるつぼの使用回数を増加させることができる分析試料の融解用ニッケルるつぼを提供することを課題とする。
【課題を解決するための手段】
【０００６】
上記の課題に鑑み、本発明は以下の発明を提供するものである。
１．分析試料の前処理に用いる融解用ニッケルるつぼであって、ガス成分を除く純度が４Ｎ（９９．９９％）以上であり、かつガス成分である炭素が１００質量ｐｐｍ以下であることを特徴とする前記ニッケルるつぼ。
２．炭素が５０質量ｐｐｍ以下である上記１記載のニッケルるつぼ。
３．炭素が１０質量ｐｐｍ以下である上記１記載のニッケルるつぼ。
４．るつぼ材料のニッケルの平均結晶粒径が０．１ｍｍ以上である上記１〜３のいずれかに記載のニッケルるつぼ。
５．るつぼ材料のニッケルの平均結晶粒径が１ｍｍ以上である上記１〜３のいずれかに記載のニッケルるつぼ。
６．るつぼ材料のニッケルの平均結晶粒径が１０ｍｍ以上である上記１〜３のいずれかに記載のニッケルるつぼ。
【発明の効果】
【０００７】
本発明は、ガス成分を除く純度が４Ｎ以上であり、かつガス成分である炭素が１００質量ｐｐｍ以下であるニッケルるつぼを使用することによって、るつぼからの不純物の混入を抑制し、高純度の分析が可能となり、また作業時間の短縮化及び使用する試薬の量の軽減化となり、高純度の材料を迅速にかつ正確に測定することが要求されている最近の分析技術の要請に応えることができるという優れた効果を有する。さらに、るつぼ材料である高純度ニッケルの耐久性を高め、ニッケルるつぼの使用回数を増加させることができるという著しい効果を有する。
【発明を実施するための最良の形態】
【０００８】
本発明に用いる分析試料の前処理に用いる融解用ニッケルるつぼとして、ガス成分を除く純度が４Ｎ以上のニッケルるつぼを使用する。分析の一般的な手順は、次の通りである。この分析手順の概要を図１に示す。
（１）試料をニッケルるつぼに入れる。
（２）るつぼにアルカリ融剤等の融剤を加える。
（３）バーナー又はマッフル炉でるつぼを加熱し前記融剤及び試料を融解させる。
（４）試料をＰＴＦＥ製等のビーカーに移す。
（５）酸等を添加する。
（６）ビーカーを加熱し、溶解する。
（７）メスフラスコに移す。
（８）水を加え、液量を所定の値にする。
（９）これをＩＣＰ−ＡＥＳ等による測定を行う。
【０００９】
高精度分析を可能とするためには、るつぼからのコンタミネーション（汚染）を低減することが必要であり、例えば６Ｎ以上の高純度るつぼであれば確かに分析精度への問題は少ない。高純度Ｎｉるつぼについては、先に特許出願（特願２００６−０４４７１７号参照）を行った。
ところが、たとえば高純度Ｎｉるつぼにおいても使用後のるつぼ重量減少にバラツキがあり、且つ減少量が大きい場合があることが分かった。この重量減少が大きくバラツクと測定精度に影響を与えると考えられるばかりでなく、重量減少が大きいことによって、るつぼ自体が脆くなるという問題を生じ、さらに使用回数が著しく減少するという問題が生じることが分かってきた。
【００１０】
この原因を調査したところ、特にガス成分としてニッケル（Ｎｉ）中に固溶する炭素（Ｃ）により生じることが判明した。ＣはＮｉるつぼを作製する工程において、高温ではＮｉ中にある程度固溶するが室温では特に粒界に析出すると考えられる。
特に、不純物が多い（純度の低い）Ｎｉるつぼでは、るつぼ中の不純物とＣとが化合物を形成し、るつぼを使用して試料を融解する過程で、この化合物（不純物）がエッチピットのように作用して溶出し、それがるつぼの重量減少となっていると考えられる。
【００１１】
しかも、不純物が少ない（高純度の）Ｎｉるつぼであっても、Ｃが多い場合は、同様に重量減少が大きくなることも分かった。ニッケルるつぼの高純度化は当然望まれることではあるが、この炭素量の制限が非常に重要であることが分かった。この炭素量を制限することにより、４Ｎレベルのるつぼでも、分析精度を向上させ、さらにるつぼの耐用回数を増加させることができるということが分かった。
【００１２】
このような知見において、さらに他の要因として結晶粒界が多すぎる場合には、粒界腐食が多くなり、影響を与えることも分かった。これを低減するには結晶粒径が大きい方が良く、微細になるほど不純物が、結晶粒界に析出し易くなって、るつぼの脆化の原因になるためである。したがって、結晶粒は小さ過ぎないようにすることも大きな意味がある。
【００１３】
以上のように、重量減少をもたらす要因としては、純度、Ｃ含有量、結晶粒径がある。第一義的には、ニッケルるつぼの純度と、ガス成分であるＣ量の制限であり、Ｎｉるつぼの純度として、ガス成分を除き４Ｎ以上であること、さらにＣを１００質量ｐｐｍ以下、好ましくは５０質量ｐｐｍ以下、さらに好ましくはで１０質量ｐｐｍ以下とすることである。
これによってニッケルるつぼの重量減少が少なく、脆くなることを効果的に抑制できる。なお、ニッケルるつぼ材料に混入する、その他のガス成分として、酸素、窒素などがあるが、それらは重量減少には影響を及ぼさないことが分かった。
【００１４】
さらに第二義的なものとして、好ましくは、結晶粒を制御することである。また、結晶粒径は０．１ｍｍ以上、好ましくは１ｍｍ以上、より好ましくは１０ｍｍ以上とするのが良い。この場合、Ｃ量が高くなるにつれて、結晶粒径を大きくすることが困難になることも分かった。
この微細な結晶粒は、炭素量ほどの悪影響をるつぼに与えるものではないが、この結晶粒径の調整を前記炭素量の制限と併用することにより、さらにるつぼの脆化を抑制し、分析用のるつぼの使用回数を増加させることが可能となる。
【実施例】
【００１５】
以下、実施例及び比較例に基づいて説明する。なお、本実施例はあくまで一例であり、この例のみに制限されるものではない。すなわち、本発明に含まれる他の態様または変形を包含するものである。
【００１６】
（実施例１）
９９．９９５％の純度、ガス性分であるＣ含有量：２０質量ｐｐｍの高純度ニッケルルツボを用いて、ＳｎＯ２中の不純物Ｚｒ，Ｓｉ，Ｆｅ，Ａｌなどの定量を行った。試料であるＳｎＯ２を０．５ｇとり、これを上記高純度ニッケルるつぼに入れ３ｇの過酸化ナトリウムの融剤を使用し、これをバーナーで加熱し、試料を溶解した。
この操作を行なうことにより、ルツボの重量が約１％減少した。粒界の腐食もなく、この結果、分析用ルツボとして、１０回以上の使用が可能であった。
使用後のルツボ中の酸素含有量、窒素含有量が使用前は、それぞれ３０質量ｐｐｍと＜１０質量ｐｐｍであったが、使用後も変化が見られなかった。なお、この場合の平均結晶粒径は約１０ｍｍであった。この実施例１に示すニッケルるつぼは、本願発明の標準的なるつぼである。
【００１７】
（実施例２−実施例３）
次に、（実施例２）純度９９．９９９％であり、ガス性分であるＣ含有量：２０質量ｐｐｍのニッケルるつぼを使用、（実施例３）純度９９．９９９９％であり、ガス性分であるＣ含有量：２０質量ｐｐｍ（実施例３）のニッケルるつぼを使用して、実施例１と同一の条件で、試料を溶解した。
この結果、前者（実施例２）は、ルツボの重量が約０．４％減少したが、粒界の腐食もなく、この分析用に１５回以上の使用可能であった。また、後者（実施例３）は、ルツボの重量が約０．２％減少したが、粒界の腐食もなく、この分析用に２０回以上使用可能であった。なお、この場合の平均結晶粒径は約１０ｍｍであった。
【００１８】
（比較例１）
純度９９．９％、ガス性分であるＣ含有量２０ｐｐｍのニッケルるつぼを用いて実施例１と同様の操作を行なった。その結果、ルツボの重量減少率が約３％であった。また、この３Ｎレベルの純度のニッケルるつぼを使用した場合では、純度が低いので、ニッケルるつぼからＡｌ，Ｓｉ，Ｆｅなどが溶出する現象が見られた。
しかし、分析の使用回数は約４回程度と、予定した１０回の使用回数は不能であった。また、若干であるが粒界が腐食され、ルツボが脆くなっていた。なお、この場合の平均結晶粒径は約１０ｍｍであった。
【００１９】
（実施例４−実施例８）
次に、実施例１と同等の９９．９９５％の純度の高純度ニッケルルツボを用い、ガス性分であるＣ含有量を１００質量ｐｐｍ、８０質量ｐｐｍ、５０質量ｐｐｍ、３０質量ｐｐｍ、１０質量ｐｐｍ以下に、それぞれ変化させた場合のニッケルるつぼを用いて、実施例１と同様に、試料を０．５ｇとり、これを上記高純度ニッケルるつぼに入れ３ｇの過酸化ナトリウムの融剤を使用し、これをバーナーで加熱し、試料を溶解した。
この操作を行なうことにより、ルツボの重量が、それぞれ約０．５〜２．０％減少した。粒界の腐食もなく、この分析用に、７回以上の使用が可能であった。なお、この場合の平均結晶粒径は約５〜１０ｍｍであった。
【００２０】
（比較例２−４）
次に、実施例１と同等の９９．９９５％の純度の高純度ニッケルルツボを用い、ガス性分であるＣ含有量を約２００質量ｐｐｍ、約３００質量ｐｐｍ、約５００質量ｐｐｍ、と変化させた場合のニッケルるつぼを用いて、実施例１と同様の条件で、試料を溶解した。これによって、ルツボの重量が、それぞれ約４％以上減少した。粒界の腐食があり、この分析の回数は５以下となり、使用回数が減少した。なお、この場合の平均結晶粒径は約１０ｍｍであった。
【００２１】
（比較例５）
純度９９．９％、ガス成分であるＣ含有量が約３００質量ｐｐｍ のニッケルルツボを用いて実施例１と同様の操作を行なった。その結果、１回の分析後のルツボの重量減少率が約８％であった。また、特に粒界が特に腐食され、ルツボが非常に脆くなり粒界割れが生じていたため、１回しか使用できなかった。
このように、るつぼ材料の純度が低く、Ｃ含有量も多いものは、るつぼとして適していなかった。なお、この場合の平均結晶粒径は約１０ｍｍであった。また、この３Ｎレベルの純度のニッケルるつぼを使用した場合では、純度が低いので、ニッケルるつぼからＡｌ，Ｓｉ，Ｆｅなどが溶出する現象が見られた。
【００２２】
（実施例９−実施例１４）
次に、本願発明の標準的な実施例である実施例１と同等の純度（９９．９９５％）及びガス成分であるＣ量（２０質量ｐｐｍ）を持つニッケルるつぼにおいて、結晶粒径を変化させた場合について、るつぼの状況を調べた。
実施例９は平均結晶粒径が約０．１ｍｍ、実施例１０は平均結晶粒径が約０．５ｍｍ、実施例１１は平均結晶粒径が約２ｍｍ、実施例１２は平均結晶粒径が約７ｍｍ、実施例１３は平均結晶粒径が約１０ｍｍ、実施例１４は平均結晶粒径が約３０ｍｍのものである。
実施例１と同様に、試料を０．５ｇとり、これをニッケルるつぼに入れ３ｇの過酸化ナトリウムの融剤を使用し、これをバーナーで加熱し、試料を溶解した。
この操作を行なうことにより、ルツボの重量は、それぞれ約０．５〜１．５％減少した。平均結晶粒が０．１ｍｍのものは、粒界腐食が若干見られたが、他の実施例では粒界の腐食もなく、この分析用るつぼとして、１０回以上の使用が可能であった。
【００２３】
（比較例６）
実施例１と同等の純度（９９．９９５％）をもつニッケルるつぼの平均結晶粒径を０．０１ｍｍとしたニッケルルツボを用いて実施例１と同様の操作を行なった。この場合、平均結晶粒径が小さいので、ガス成分であるＣ含有量が３００質量ｐｐｍと増加した。
その結果、１回の分析後のルツボの重量減少率が約６％となった。また、特に粒界が特に腐食され、ルツボが非常に脆くなり粒界割れが生じていたため、１回しか使用できなかった。
このように、平均結晶粒径が細か過ぎるのは、必然的にＣ含有量も多くなり、るつぼとして適していなかった。
【産業上の利用可能性】
【００２４】
本発明は、ガス成分を除く純度が４Ｎ以上であり、かつガス成分である炭素が１００質量ｐｐｍ以下であるニッケルるつぼを使用することによって、るつぼからの不純物の混入を抑制し、高純度の分析が可能となり、また作業時間の短縮化及び使用する試薬の量の軽減化となり、高純度の材料を迅速にかつ正確に測定することが要求されている最近の分析技術の要請に応えることができるという優れた効果を有する。さらに、るつぼ材料である高純度ニッケルの耐久性を高め、ニッケルるつぼの使用回数を増加させることができるという著しい効果を有する。
これによって、るつぼからの不純物の混入を抑制し、高純度の分析が可能となり、さらに作業時間の短縮化及び使用する試薬の量の軽減化となり、高純度の材料を迅速にかつ正確に測定するという最近の分析技術の要請に応えることができる。
【図面の簡単な説明】
【００２５】
【図１】分析の工程を説明する概略説明図である。
【図１】
0004879836.tif 000002